(57)【要約】【課題】本発明の解決しようとする課題は、アルミニウム箔やアルミニウム蒸着層を用いずに、印刷手段のみによって、遮光性と隠蔽性を兼ね備え、さらに意匠的にも優れた包装材を提案するものである。【解決手段】透明な印刷基材フィルム２の裏面に、絵柄層３と、白色べた層４をこの順序に有し、平均粒径が８μｍ以上のアルミニウム顔料を分散したアルミニウムペーストを、ポリウレタン樹脂系バインダーに１０％以上添加した銀インキによる５ｇ／ｍ２以上の塗布量からなる隠蔽層５と、シーラント層７を有することを特徴とする遮光性及び隠蔽性を有する包装材である。【選択図】図１
2018172138.tif 000002
【特許請求の範囲】
【請求項１】
透明な印刷基材フィルムの裏面に、絵柄層と、白色べた層をこの順序に有し、平均粒径が８μｍ以上のアルミニウム顔料を分散したアルミニウムペーストを、ポリウレタン樹脂系バインダーに１０％以上添加した銀インキによる５ｇ／ｍ２以上の塗布量からなる隠蔽層と、シーラント層を有することを特徴とする遮光性及び隠蔽性を有する包装材。
【請求項２】
前記隠蔽層は、前記透明な印刷基材フィルムとは異なる別の印刷基材フィルム上に形成されていることを特徴とする請求項１に記載の遮光性及び隠蔽性を有する包装材。
【発明の詳細な説明】
【技術分野】
【０００１】
本発明は包装材に関し、特にアルミニウム箔やアルミニウム蒸着フィルムを用いずに遮光性や隠蔽性において優れた性能を発揮する包装材に関する。
【背景技術】
【０００２】
従来、包装袋において、内容物を紫外線を始めとする外光の影響から保護するために、包装袋を構成する包装材として、遮光性を備えたものが用いられてきた。遮光性の包装材として最も一般的に用いられているのは、アルミニウム箔やアルミニウム蒸着層を含む積層体である。
【０００３】
アルミニウム箔やアルミニウム蒸着層を含む積層体は、十分な遮光性を備えたものではあるが、包装袋の内部に混入した金属片を探知するのに、金属探知機が使用できないという問題があった。
【０００４】
また別の問題として、内容物によっては、アルミニウム箔やアルミニウム蒸着膜が侵されて斑点状の外観不良を生じることがあった。このような内容物としては、酸性やアルカリ性の強い液体や、浸透性の強い液体例えば理美容向けのカラー剤などが知られている。
【０００５】
また、さらに別の問題として隠蔽性の問題がある。遮光性のみを重視すれば、例えば黒色のインキ層を設けることにより遮光性は十分達成できるが、黒色のインキ層の上に白色のインキ層を設けても、十分な白さが得られない。このため、包装の外観において意匠的に問題が生じる。従来のアルミニウム箔やアルミニウム蒸着層は、光を反射するため、上に白色のインキ層を設けた場合十分な白さが得られるのである。
【０００６】
この隠蔽性の問題には、別の側面も含まれている。すなわち、内容物自身が濃色のものの場合包装材の隠蔽性が十分であれば、包装の外観に影響を与えることはないが、包装材の隠蔽性が不十分であると、包装袋の外観が黒ずんだものになってしまうという問題があった。
【０００７】
特許文献１に記載された遮光性積層材は、上記の金属探知機の問題を解決するために、なされたものであり、アルミニウム箔を用いずに遮光性を発揮する積層材である。この積層材は、最内層を構成するヒートシール性樹脂層と、その外側に積層する遮光性を有する樹脂層との少なくとも二層からなるＴダイ共押出多層製膜フィルムを含むことを特徴とする遮光性積層材である。
【０００８】
特許文献１に記載された遮光性積層材は、遮光性を有する樹脂層として、紫外線や短波長の光を吸収しやすい着色剤を添加した樹脂層を用いる必要があるため、実用上はセピア系の顔料が含まれることになり、上記の外観上の隠蔽性の問題において好ましいものではない。また、多層製膜フィルムは、コストの面でも問題がある。
【０００９】
特許文献２に記載された食品の保存方法は、同様にしてアルミニウム箔を用いずに、着色印刷層によって内容物を保護しようとしたものであり、遮光性の高い黒色層を用いると内容物である食品のイメージが損なわれることから、内容物である食品と同系色の有彩色印刷層を有する包装材料から製袋された包装容器に食品を収納したことを特徴とする食品の保存方法である。
【００１０】
特許文献２に記載された食品の保存方法は、特定の色調を持った食品には応用できるも
のであるかも知れないが、さまざまな色調の内容物に対して汎用的に応用できる方法ではない。
【００１１】
この、遮光性と隠蔽性を両立するために、発明者はさまざまな色調のインキ層について検討を行った。従来より一般的に用いられてきたセピア色については、遮光性能が十分ではなく、濃い色調の内容物に対する隠蔽性も弱いことが分かった。またインキの塗布量についても塗布量が多く必要であり、さらに上に白べたを２回印刷しても白さが劣り、絵柄の再現性において問題があった。
【００１２】
また、グレー色については、濃い色調の内容物に対する隠蔽性が弱く、遮光性を上げるために黒色に近いグレー色にすると、上に白べたを２回印刷しても白さが劣り、絵柄再現性に問題が生じる。また逆に、白に近いグレー色にすると遮光性が悪くなるということが分かった。
【先行技術文献】
【特許文献】
【００１３】
【特許文献１】特開平１０−３０５５１１号公報
【特許文献２】特開２００３−１４４１１０号公報
【発明の概要】
【発明が解決しようとする課題】
【００１４】
本発明の解決しようとする課題は、アルミニウム箔やアルミニウム蒸着層を用いずに、印刷手段のみによって、遮光性と隠蔽性を兼ね備え、さらに意匠的にも優れた包装材を提案するものである。
【課題を解決するための手段】
【００１５】
上記の課題を解決するための手段として、請求項１に記載の発明は、透明な印刷基材フィルムの裏面に、絵柄層と、白色べた層をこの順序に有し、平均粒径が８μｍ以上のアルミニウム顔料を分散したアルミニウムペーストを、ポリウレタン樹脂系バインダーに１０％以上添加した銀インキによる５ｇ／ｍ２以上の塗布量からなる隠蔽層と、シーラント層を有することを特徴とする遮光性及び隠蔽性を有する包装材である。
【００１６】
本発明に係る遮光性及び隠蔽性を有する包装材は、アルミニウム箔やアルミニウム蒸着層を用いていないため、アルミニウム層に起因する問題点が解消され、さらに隠蔽性や意匠性の点においても、満足できるものとなった。
【００１７】
また、請求項２に記載の発明は、前記隠蔽層が、前記透明な印刷基材フィルムとは異なる別の印刷基材フィルム上に形成されていることを特徴とする請求項１に記載の遮光性及び隠蔽性を有する包装材である。
【発明の効果】
【００１８】
本発明に係る遮光性及び隠蔽性を有する包装材は、アルミニウム箔やアルミニウム蒸着層を用いていないため、金属探知機の使用について何らの問題も生じることがない。また、アルミニウム箔の使用において見られた、内容物による腐食の問題についても、解消された。
【００１９】
アルミニウムペーストを含む銀インキを用いた隠蔽層を設けたことにより、実用的に十分な遮光性と隠蔽性とを兼ね備えることが可能となった。
【００２０】
特許請求の範囲２に記載の発明のように、銀インキによる隠蔽層を、透明な印刷基材フ
ィルムとは異なる別の印刷基材フィルム上に形成して、両者を貼り合せる構成とした場合には、遮光性や隠蔽性がさらに向上する。
【００２１】
本発明に係る包装材は、従来アルミニウム箔やアルミニウム蒸着フィルムを用いていた用途に対して、これらの材料を銀インキを用いた隠蔽層によって代替したことにより、包装材の層数を減らすことが可能となり、薄肉化によって充填機における適性や、コスト面においても、有利なものとなる。
【図面の簡単な説明】
【００２２】
【図１】本発明に係る包装材の一実施態様を示した断面模式図である。
【図２】本発明に係る包装材の他の実施態様を示した断面模式図である。
【図３】本発明に係る包装材の他の実施態様を示した断面模式図である。
【発明を実施するための形態】
【００２３】
本発明に係る遮光性及び隠蔽性を有する包装材１は、図１に断面構成を模式的に示したように、透明な印刷基材フィルム２の裏面に、絵柄層３と、白色べた層４をこの順序に有し、平均粒径が８μｍ以上のアルミニウム顔料を分散したアルミニウムペーストをポリウレタン樹脂系バインダーに１０％以上添加した銀インキによる５ｇ／ｍ２（ＷＥＴ）以上の塗布量からなる隠蔽層５と、シーラント層７を有することを特徴とする包装材である。図１に示した例では、隠蔽層５とシーラント層７とが接着剤層６によって積層されている。
【００２４】
透明な印刷基材フィルム２は、グラビア印刷やフレキソ印刷が可能な透明フィルムであり、延伸ポリエチレンテレフタレート（ＰＥＴ）樹脂フィルム、延伸ポリプロピレン（ＯＰＰ）樹脂フィルム、延伸ポリアミド樹脂（ＯＮＹ）フィルム等の他、透明無機蒸着フィルム等が使用できる。
【００２５】
透明無機蒸着フィルムは、ＰＥＴ樹脂フィルム等の透明フィルムに酸化ケイ素や酸化アルミニウム等の金属酸化物を蒸着したもので、これを用いることにより包装材に酸素や水蒸気を遮断するガスバリア性を付与することができる。
【００２６】
透明な印刷基材フィルム２の裏面には、グラビア印刷法やフレキソ印刷法によって、絵柄層３、白色べた層４が印刷される。白色べた層４は、１層とは限らず、２層またはそれ以上設けても良い。なお白色べた層４は、全面べたとは限らず、絵柄に応じて部分的に設けてもよい。また絵柄によっては、単なる白色ではなく、クリーム色、ピンク色、淡青色など、調色された白色系の色調であっても良い。
【００２７】
隠蔽層５は、平均粒径が８μｍ以上のアルミニウム顔料を分散したアルミニウムペーストをポリウレタン樹脂系バインダーに１０％以上添加した銀インキを用いて、ＷＥＴ重量において５ｇ／ｍ２以上の塗布量からなる銀べた層である。なお、ポリウレタン樹脂系バインダーの固形分も、アルミニウムペーストの固形分もいずれも通常１０〜２０％であるので、銀インキによる隠蔽層の乾燥重量は、０．７ｇ／ｍ２程度以上である。
【００２８】
アルミニウムペーストとしては、リーフィングタイプのアルミニウム顔料で、平均粒径が８μｍ以上のものを含むものが好ましいが、ノンリーフィングタイプのアルミニウム顔料を分散したものも用いることができる。
アルミニウム顔料の表面を樹脂コーティングしたものは、分散性が良好で、耐薬品性にも
優れているので、好ましい。また、アルミニウム顔料同士が接触して電気導電性が生じることがないので、金属探知機適性の観点からもより好ましい。
【００２９】
アルミニウム顔料の平均粒径については、８μｍ以上が好ましい。８μｍ未満では遮光性、隠蔽性が低下する。上限は３０μｍ程度であり、粒径があまり大きいと安定した印刷塗工が困難になる。
【００３０】
アルミニウムペーストを分散する樹脂ワニスとしては、ポリウレタン樹脂系のバインダーが好ましい。樹脂ワニス１００重量部に対して、アルミニウムペーストを１０重量部以上添加すると良い。ポリウレタン樹脂は、多くのアルミニウムペーストを分散し得る能力を持っており、より遮光性や隠蔽性の高い塗膜を得る事ができる。
【００３１】
シーラント層７としては、ポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００３２】
図１に示した例では、透明印刷基材フィルム２に絵柄層３、白色べた層４、隠蔽層５を形成したものと、シーラント層７とを接着剤層６によって積層している。積層は、ウレタン樹脂系接着剤を用いたドライラミネート法によるのが一般的である。
【００３３】
包装袋の大きさや用途によって、積層体の強度が不足する場合には、図２に示したように、透明印刷基材フィルム２とシーラント層７との間に中間層８を付加しても良い。
【００３４】
中間層８としては、透明印刷基材フィルム２に用いたと同様の各種材質の合成樹脂フィルムを用いることができる。透明印刷基材フィルム２と中間層８の積層や、中間層８とシーラント層７との積層についても、同様に接着剤を用いたドライラミネート法を用いることができる。
【００３５】
図３に示した例では、隠蔽層５が、透明な印刷基材フィルム２とは異なる別の印刷基材フィルム９の上に形成されている。その上で、シーラント層７を含め３層を接着剤層６、１０で積層している。
【００３６】
このようにすることにより、隠蔽層５の塗布量を増やすことが可能となり、遮光性や隠蔽性をより高めることができる。また印刷基材フィルム９には、隠蔽層５に加えて白色べた層を追加しても良い。こうすることにより、表面側から見た時の白色度が高まり、意匠性が向上する。
【００３７】
以下、従来のアルミニウム箔を用いた積層体構成を代替した例を示す。従来品の層構成は、ＰＥＴ／絵柄層／白色べた層／接着剤層／アルミニウム箔／接着剤層／ＮＹ（ナイロンフィルム）／接着剤層／ＬＬＤＰＥであり、４層シート構成であった。これに対して代替仕様としては、ＰＥＴ／無機蒸着層／絵柄層／白色べた層／隠蔽層／接着剤層／ＮＹ／接着剤層／ＬＬＤＰＥとなり、３層構成となった。
【００３８】
他の例として、従来品の層構成がＯＰＰ／絵柄層／白色べた層／接着剤層／ＶＭＣＰＰ（アルミニウム蒸着ＣＰＰ）であったが、ＶＭＣＰＰ側に印字をする必要が生じた。従来通りの考え方では、ＯＰＰ／絵柄層／白色べた層／接着剤層／ＶＭＰＥＴ（アルミニウム
蒸着ＰＥＴ）／裏面絵柄層／接着剤層／ＣＰＰなどの３層シート構成になる。これに対して代替仕様としては、ＯＰＰ／絵柄層／白色べた層／隠蔽層／裏面絵柄層／接着剤層／ＣＰＰの２層シート構成とすることができる。
【００３９】
他の例として、ブリスターパックの蓋材など、表裏印刷の透け防止（隠蔽）のためにアルミニウム蒸着フィルムを用いていた構成で、蒸着層を無くした例を示す。従来構成は、ＰＥＴ／接着剤層／絵柄層／白色べた層／ＶＭＰＥＴ／接着剤層／ＰＥＴ／裏面絵柄層／ＰＥ／ホットメルト接着剤層であった。代替仕様としては、ＰＥＴ／接着剤層／絵柄層／白色べた層／隠蔽層／裏面絵柄層／ＰＥＴ／ＰＥ／ホットメルト接着剤層となり、１層省略することができた。
【００４０】
次に絵柄層／白色べた層／隠蔽層の構成において、隠蔽層として従来のインキを用いた場合と、本発明に係るアルミニウムペーストによる隠蔽層を用いた場合とで、白色度（Ｌ値）と遮光性（光線透過率％）、及び隠蔽性（目視）を比較した実験結果を示す。隠蔽性の評価としては、黒文字が書かれたフィルムの上にサンプルを重ね、文字が見えない場合を○、文字のようなものが見えるが読み取れない場合を△、文字が見えて読み取れる場合を×とした。
【００４１】
サンプルの層構成は、ＰＥＴ（１２μｍ）／白色べた層／白色べた層／隠蔽層（セピア色、グレー色、隠蔽銀）／接着剤層／ＬＬＤＰＥ（４０μｍ）とした。隠蔽層の塗布量は、白、セピア、グレーについては７ｇ／ｍ２（ＷＥＴ）、隠蔽銀については、６ｇ／ｍ２（ＷＥＴ）とした。隠蔽銀インキとしては、東洋インキ製造社製ＬＰＧＴ  ＤＭ銀を用いた。
実験結果を表１に示す。
【００４２】
【表１】
2018172138.tif 000003
【００４３】
この結果から分かるように、従来の色べたによる隠蔽層に対して、本発明に係るアルミニウムペーストを用いた隠蔽銀による隠蔽層は、白色度、遮光性、隠蔽層のいずれについても良い結果を示している。
【符号の説明】
【００４４】
１・・・包装材
２・・・透明印刷基材フィルム
３・・・絵柄層
４・・・白色べた層
５・・・隠蔽層
６・・・接着剤層
７・・・シーラント層
８・・・中間層
９・・・印刷基材フィルム
１０・・・接着剤層
【図１】
2018172138.tif 000004
【図２】
2018172138.tif 000005
【図３】
2018172138.tif 000006